(57)【特許請求の範囲】
【請求項１】
下記一般式（１）で示されるタングステン前駆体化合物：
【化１】
0006574312.tif 000010
（式中、
Ｒ１は、Ｃ１−６アルキル基、Ｃ１−６フロロアルキル又はＯＲ”からなる群から選ばれ、
Ｒ２は、１個のＣＨ３基、Ｃ２Ｈ５基またはＣ３Ｈ７基で置換されたシクロペンタジエン又は１個のＲ’が置換されたシクロヘプタトリエンであり、
Ｒ３は、ハロゲン又は１個のＲ’が置換されたシクロペンタジエンであり、
Ｒ’は、Ｒ”、ＯＲ”、ＮＲ”２、ＳｉＲ”３、ＰＲ”２からなる群から選ばれ、
Ｒ”は、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９からなる群から選ばれる。）
【請求項２】
前記Ｒ１は、ｎ−Ｃ４Ｈ９又はｔ−Ｃ４Ｈ９であり、
前記Ｒ’は、Ｈ、ＣＨ３、Ｃ２Ｈ５、ＯＣＨ３、ＯＣ２Ｈ５、Ｎ（ＣＨ３）２、Ｎ（Ｃ２Ｈ５）２、Ｎ（ＣＨ３）（Ｃ２Ｈ５）、Ｓｉ（ＣＨ３）３、Ｐ（ＣＨ３）２からなる群から選ばれた、請求項１に記載のタングステン前駆体化合物。
【請求項３】
前記Ｒ１は、ｎ−Ｃ４Ｈ９又はｔ−Ｃ４Ｈ９であり、
前記Ｒ’は、Ｈ、ＣＨ３、Ｃ２Ｈ５、ＯＣＨ３、ＯＣ２Ｈ５、Ｎ（ＣＨ３）２、Ｎ（Ｃ２Ｈ５）２、Ｎ（ＣＨ３）（Ｃ２Ｈ５）、Ｓｉ（ＣＨ３）３、Ｐ（ＣＨ３）２からなる群から選ばれ、
前記Ｒ３は、Ｃｌである、請求項１に記載のタングステン前駆体化合物。
【請求項４】
前記一般式（１）で示された化合物が、下記一般式（４）で示される請求項１に記載のタングステン前駆体化合物：
【化２】
0006574312.tif 000011
（式中、Ｒ１、Ｒ’は、請求項１に記載の定義と同義であり、Ｒ３はハロゲンである。）
【請求項５】
前記Ｒ’は、Ｈ、ＣＨ３、Ｃ２Ｈ５、ＯＨ、ＯＣＨ３、ＯＣ２Ｈ５、Ｎ（ＣＨ３）２、Ｎ（Ｃ２Ｈ５）２、Ｎ（ＣＨ３）（Ｃ２Ｈ５）、ＳｉＲ”３、ＰＲ”２からなる群から選ばれた、請求項４に記載のタングステン前駆体化合物。
【請求項６】
前記Ｒ１は、ｎ−Ｃ４Ｈ９又はｔ−Ｃ４Ｈ９であり、
前記Ｒ’は、Ｈ、ＣＨ３、Ｃ２Ｈ５、ＯＣＨ３、ＯＣ２Ｈ５、Ｎ（ＣＨ３）２、Ｎ（Ｃ２Ｈ５）２、Ｎ（ＣＨ３）（Ｃ２Ｈ５）、Ｓｉ（ＣＨ３）３、Ｐ（ＣＨ３）２からなる群から選ばれ、
前記Ｒ３は、Ｃｌである、請求項４に記載のタングステン前駆体化合物。
【請求項７】
下記一般式（１）で示されるタングステン前駆体化合物を用いて、タングステン薄膜を形成させる方法：
【化３】
0006574312.tif 000012
（式中、
Ｒ１は、Ｃ１−６アルキル基、Ｃ１−６フロロアルキル又はＯＲ”からなる群から選ばれ、
Ｒ２は、１個のＲ’が置換されたシクロペンタジエン又は１個のＲ’が置換されたシクロヘプタトリエンであり、
Ｒ３は、ハロゲン又は１個のＲ’が置換されたシクロペンタジエンであり、
Ｒ’は、Ｒ”、ＯＲ”、ＮＲ”２、ＳｉＲ”３、ＰＲ”２からなる群から選ばれ、
Ｒ”は、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９からなる群から選ばれる。）
【請求項８】
薄膜工程が、化学気相蒸着法（ＣＶＤ）又は原子層蒸着法（ＡＬＤ）により行われることを特徴とする請求項７に記載の方法。
【発明の詳細な説明】
【技術分野】
【０００１】
本発明は、有機金属として半導体装置内の誘電フィルムの形成に用いられる蒸着工程である化学的蒸着又は原子層蒸着に使用するのに適したタングステン前駆体であり、新規の前駆体化合物及びそれを用いたフィルム蒸着方法に関するものである。
【背景技術】
【０００２】
化学的蒸着（ＣＶＤ）及び原子層蒸着（ＡＬＤ）は、これらが、その工程中に、パラメーターの微細な調整を通して等角（conformal）フィルム（金属、酸化物、窒化物など）を達成することができるため、半導体素子のための薄膜フィルムの蒸着のための技術として適用されてきた。フィルム成長は、主に金属−有機化合物（前駆体）の化学的反応によって制御されるため、その性質及び反応過程を予測し、最適の前駆体を開発することが重要である。従って、特定類型のフィルムによる特定性質を得るための効率的な前駆体開発が持続されてきた。
【０００３】
前駆体は、ＣＶＤ及びＡＬＤ工程のための分子であり、これを使用する前に、それらのいくつかの固有性質を考慮しなければならない。第１に、気体状の前駆体を含有容器から反応チャンバー内に容易に輸送するために、液体形態及び／又は十分な蒸気圧力が必要とされる。第２に、貯蔵条件及び輸送条件で長期間熱的安定性が求められており、気体状熱的安定性もまた、フィルムに不純物流入を防ぐために必要とされる。第３に、前駆体をサンプル基板上で要求されるフィルムに容易に転換させるために反応気体、例えば、アンモニア又は酸素に対する強い反応性が求められる。前駆体設計段階で、前駆体に対して考慮されなければならない、更に重要な要件は、蒸着工程中、リガンドから由来する不純物をフィルムから除去することである。
【０００４】
タングステンは、ナノ−素子の作製に有用な多様な応用分野で使用される。トランジスターソース及びドレーンに接合を作るホール（「コンタクトホール（contact hole）」）を充填するために、又は金属の連続的な層間にバイアスを充填するために純粋なタングステンの蒸着を利用することができる。このような方式は、「タングステンプラグ」工程として知られている。ＷＦ６を用いれば、蒸着されたフィルムの良好な性質のために、タングステンの利用が多様化され得る。しかし、フッ素による浸透により下部にあるＳｉを保護するために、又は二酸化ケイ素に対するタングステンの接着力を確実にするために、接着／バリアー層、例えば、Ｔｉ／ＴｉＮを提供する必要がある。
【０００５】
ポリシリコンゲートの上部に、そのゲートラインの伝導性を増加させ、これにより、トランジスター速度を増加させるために、タングステン−ケイ化物が用いられる。このような方式は、ＤＲＡＭ作製で広く使用されている。このときのゲートは、回路のためのワードライン（word line）である。ＷＦ６及びＳｉＨ４が用いれてもよいが、ジクロロシラン（ＳｉＣｌ２Ｈ２）がケイ素供給源としてより通常的に使用されており、これは、さらに高い蒸着温度を許容して、結果的に蒸着されたフィルムにおいて、さらに低いフッ素濃度を作り出すからである。
【０００６】
タングステン窒化物（ＷＮｘ）は、マイクロ電子回路で銅拡散に対する良好なバリアーとして見なされる。ＷＮｘは、薄膜−フィルムキャパシター及び電界−効果トランジスターのための電極にも使用され得る。
【０００７】
ＷＦ６は液体でありながら高度で揮発性のＷの＋６が酸化状態であるため、高温でＨ２を用いて、ＣＶＤモードで純粋なタングステンフィルムの蒸着に使用することができる（非特許文献１、２）。また、ＷＦ６は、低温でタングステンケイ化物フィルムの製造のためにシランと組み合わされ、ＣＶＤモードで使用され得る（非特許文献３、４）。しかし、ＷＦ６は、純粋なタングステンフィルムの蒸着に必要な高い熱的バジェット（thermal budget）により、又は下部にあるケイ素表面のエッチングに原因となるフッ素のために制限される。
【０００８】
Ｗ（ＣＯ）６において、Ｗの０が酸化状態のため、ＣＶＤモードで純粋なタングステン又はタングステン窒化物フィルムの蒸着に使用することができる。しかし、この物質の高い毒性のため、大量作製には制限があった（非特許文献５、６）。
【０００９】
Ｗ（ＣＯ）２（１，３−ブタジエン）２がＣＶＤモードで使用され得るが、タングステンカーバイドフィルムの蒸着が形成される（非特許文献７）。
【００１０】
しかし、一般式Ｗ（ＲＣｐ）２Ｈ２を有するビスシクロペンタジエニルタングステン前駆体において、Ｗの＋６が、酸化状態は純粋なタングステンの蒸着のためにＣＶＤモードで使用され得るが、高い蒸着温度が必要とされており、炭素汚染を招く。
【００１１】
特許文献１には、銅バリアー拡散応用を用いるか、又は用いないＡＬＤモードでタングステン窒化物を製造するためのビス−アルキルイミドビス−ジアルキルアミノタングステン前駆体の用途が開示されている。
【００１２】
前述したタングステン前駆体とは別に、幾つかのジアザブタジエン系分子が開発された。ジアザブタジエン（ＤＡＤ）リガンドは異なる酸化状態下で使用できるジイミンリガンドである。
【００１３】
Ｒｅｕｔｅｒらの特許文献２には、タングステン含有フィルムの作製のためのビス−アルキルイミドジアザブタジエンタングステン前駆体の用途が開示されている。しかし、アルキルイミド基を使用すれば、生成されたフィルムで炭素導入が可能だという短所がある。タングステン分子は、同種リガンドでない何種類のリガンドを含有することができる。従って、それらの合成は、幾つかの工程からなり、合成の複雑性、難易度などがあり、結局は、コストが上昇することになる。
【００１４】
Ｗｉｎｔｅｒらの特許文献３には、遷移金属及び一つ以上のアルキル−１，３−ジアザブタジエンリガンドを有する前駆体化合物と表面を接触する工程を含む基板上に薄膜フィルムを形成する方法が開示されている。
【００１５】
ＣＶＤ又はＡＬＤモードでタングステン含有フィルム（純粋なタングステン、タングステン窒化物又はタングステンケイ化物）を蒸着することは、フィルムにおける高いＣ、Ｏ又はＦ含量などが問題になり得る。従って、ＣＶＤ又はＡＬＤ蒸着工程に適切なタングステン含有前駆体が必要となる。これら応用のためのタングステン含有前駆体の好ましい性質は、ｉ）液体形態又は低い溶融点固体；ｉｉ）高い揮発性；ｉｉｉ）ハンドリングと輸送過程中の分解を避けるための熱的安定性；ｉｖ）ＣＶＤ／ＡＬＤ工程中の適切な反応性；及びｖ）２００未満、好ましくは１５０未満の温度でＣＶＤ又はＡＬＤ（熱的又はプラズマモード）で純粋なタングステンフィルムが蒸着されなければならなく、同時に低温で蒸着を許容するために熱的安定性が高過ぎてはいけない。
【先行技術文献】
【特許文献】
【００１６】
【特許文献１】米国特許  第７，５６０，５８１号
【特許文献２】米国特許  第７，７５４，９０８号
【特許文献３】ＷＯ２０１２／０２７３５７
【特許文献４】韓国  特開  第２０１２−００５９４４０号
【特許文献５】韓国  特開  第２００８−９３３９３号
【特許文献６】韓国  特開  第２０１４−０１２７６８４号
【非特許文献】
【００１７】
【非特許文献１】Applied Surface Science, 73, 1993, 51-57
【非特許文献２】Applied Surface Science, 78, 2, 1994, 123-132
【非特許文献３】Y. Yamamoto et al. Proc. Int. Conf. on CVD - XIII (1996) 814
【非特許文献４】Surface Science 408 (1998) 190 - 194
【非特許文献５】Kaplan et al J.Electrochem. Soc. 1979, 117, 693
【非特許文献６】Sun et al Thin Solid Films 2001, 397, 109
【非特許文献７】Jipaet al Chemical Vapor Deposition 2010, 16 (7-9), 239
【非特許文献８】Zinn et al Adv Mater. 1992, 375
【非特許文献９】Spee et al Mat. Sci. Eng 1993 (B17) 108
【非特許文献１０】Ogura et al J.of Vac. Sci.Tech. 2008, 26, 561
【発明の概要】
【発明が解決しようとする課題】
【００１８】
本発明は、化学気相蒸着又は原子層蒸着工程条件で、テンステン薄膜を蒸着させるための前駆体として新規のタングステン前駆体化合物を提供し、これを用いたタングステン蒸着方法を提供するのを目的とする。
【課題を解決するための手段】
【００１９】
本発明は、下記一般式（１）で示されるタングステン（Ｗ）前駆体化合物を提供する。
【化１】
0006574312.tif 000002
【００２０】
（式中、
Ｒ１は、Ｃ１−６アルキル基、Ｃ１−６フロロアルキル又はＯＲ”からなる群から選ばれ、
Ｒ２は、Ｒ’が置換されたシクロペンタジエン又はＲ’が置換されたシクロヘプタトリエンであり、
Ｒ３は、ハロゲン又はＲ’が置換されたシクロペンタジエンであり、
Ｒ’は、Ｒ”、ＯＲ”、ＮＲ”２、ＳｉＲ”３、ＰＲ”２からなる群から選ばれ、
Ｒ”は、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９からなる群から選ばれる。）
【００２１】
本発明の具体的な例を見ると、前記一般式（１）で示された化合物が、下記一般式（２）〜（４）で示されるタングステン前駆体化合物を提供する。
【化２】
0006574312.tif 000003
【化３】
0006574312.tif 000004
【化４】
0006574312.tif 000005
【００２２】
（式中、Ｒ１、Ｒ３、Ｒ’は、前記一般式（１）の定義と同義である。）
【００２３】
更に別の側面で、本発明は、前記一般式（１）で示されるタングステン前駆体を用いて、タングステン薄膜を形成させる方法を提供する。前記薄膜工程は、化学気相蒸着法（ＣＶＤ）又は原子層蒸着法（ＡＬＤ）により行われることが好ましい。
【発明の効果】
【００２４】
本発明の前記一般式（１）で示されるタングステン前駆体は、熱的安定性と揮発性が改善された新規の化合物であり、合成が容易で、高い生産性を有しており、保管及び移動時安全性に優れた長所があるので、これを用いて簡単に高品質のタングステンフィルムを蒸着することができる。
【図面の簡単な説明】
【００２５】
【図１】ビス−シクロペンタジエニル−ビス−（ｔ−ブチルイミド）タングステン（ＶＩ）の１Ｈ  ＮＭＲ分析データを示す。
【図２】ビス−シクロペンタジエニル−ビス−（ｔ−ブチルイミド）タングステン（ＶＩ）の１３Ｃ  ＮＭＲ分析データを示す。
【図３】ビス−シクロペンタジエニル−ビス−（ｔ−ブチルイミド）タングステン（ＶＩ）のＨＲ−ＭＳ分析テイの場所を示すグラフである。
【図４】ビス−シクロペンタジエニル−ビス−（ｔ−ブチルイミド）タングステン（ＶＩ）のＩＲ分析データを示す。
【図５】ビス−シクロペンタジエニル−ビス−（ｔ−ブチルイミド）タングステン（ＶＩ）の蒸気圧を測定したデータを示す。
【発明を実施するための最良の形態】
【００２６】
以下、本発明の実施例を参照して詳細に説明する。本発明を説明するに当たり、関連した公知構成又は機能に対する具体的な説明が本発明の要旨を曇らせるものと判断される場合には、その詳細な説明は省略する。
【００２７】
本発明は、前記一般式（１）で示されるタングステン前駆体化合物に関するものである。
【化５】
0006574312.tif 000006
【００２８】
（式中、
Ｒ１は、Ｃ１−６アルキル基、Ｃ１−６フロロアルキル又はＯＲ”からなる群から選ばれ、
Ｒ２は、Ｒ’が置換されたシクロペンタジエン又はＲ’が置換されたシクロヘプタトリエンであり、
Ｒ３は、ハロゲン又はＲ’が置換されたシクロペンタジエンであり、
Ｒ’は、Ｒ”、ＯＲ”、ＮＲ”２、ＳｉＲ”３、ＰＲ”２からなる群から選ばれ、
Ｒ”は、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９からなる群から選ばれる。）
【００２９】
前記一般式（１）で示される化合物の中で、特に、下記一般式（２）〜（４）で示される化合物が好ましい。
【化６】
0006574312.tif 000007
【００３０】
（式中、Ｒ１は、Ｃ１−６アルキル基、Ｃ１−６フロロアルキル基、又はＯＲ”から選ばれ、好ましくは、Ｃ１−４アルキル基、Ｃ１−４フロロアルキル基であり、最も好ましくは、ＣＨ３、Ｃ２Ｈ５、Ｃ３Ｈ７、ｉ−Ｃ３Ｈ７、ｎ−Ｃ４Ｈ９、ｔ−Ｃ４Ｈ９から選ばれる。
Ｒ’は、Ｒ”、ＯＲ”、ＮＲ”２、ＳｉＲ”３、ＰＲ”２から選ばれ、好ましくは、Ｈ、ＣＨ３、Ｃ２Ｈ５、Ｃ３Ｈ７、ｉ−Ｃ３Ｈ７、Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）、Ｓｉ（ＣＨ３）３、Ｓｉ（Ｃ２Ｈ５）３、Ｓｉ（Ｃ３Ｈ７）３、Ｓｉ（ｉ−Ｃ３Ｈ７）３、Ｓｉ（ｎ−Ｃ４Ｈ９）３、Ｓｉ（ｔ−Ｃ４Ｈ９）３、Ｐ（ＣＨ３）２、Ｐ（Ｃ２Ｈ５）２、Ｐ（Ｃ３Ｈ７）２、Ｐ（ｉ−Ｃ３Ｈ７）２、Ｐ（ｎ−Ｃ４Ｈ９）２、Ｐ（ｔ−Ｃ４Ｈ９）２からなる群から選ばれ、最も好ましくは、Ｈ、ＣＨ３、Ｃ２Ｈ５、Ｃ３Ｈ７、ｉ−Ｃ３Ｈ７、Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）からなる群から選ばれる。）
【化７】
0006574312.tif 000008
【００３１】
（式中、Ｒ１は、Ｃ１−６アルキル基、Ｃ１−６フロロアルキル基、又はＯＲ”から選ばれ、好ましくは、Ｃ１−４アルキル基、Ｃ１−４フロロアルキル基であり、最も好ましくは、ＣＨ３、Ｃ２Ｈ５、Ｃ３Ｈ７、ｉ−Ｃ３Ｈ７、ｎ−Ｃ４Ｈ９、ｔ−Ｃ４Ｈ９から選ばれる。
Ｒ’は、Ｒ”、ＯＲ”、ＮＲ”２、ＳｉＲ”３、ＰＲ”２から選ばれ、好ましくは、Ｈ、ＣＨ３、Ｃ２Ｈ５、Ｃ３Ｈ７、ｉ−Ｃ３Ｈ７、Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）、Ｓｉ（ＣＨ３）３、Ｓｉ（Ｃ２Ｈ５）３、Ｓｉ（Ｃ３Ｈ７）３、Ｓｉ（ｉ−Ｃ３Ｈ７）３、Ｓｉ（ｎ−Ｃ４Ｈ９）３、Ｓｉ（ｔ−Ｃ４Ｈ９）３、Ｐ（ＣＨ３）２、Ｐ（Ｃ２Ｈ５）２、Ｐ（Ｃ３Ｈ７）２、Ｐ（ｉ−Ｃ３Ｈ７）２、Ｐ（ｎ−Ｃ４Ｈ９）２、Ｐ（ｔ−Ｃ４Ｈ９）２からなる群から選ばれ、最も好ましくは、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）からなる群から選ばれる。
Ｒ３は、ハロゲンが好ましく、より好ましくは、Ｃｌ、Ｂｒ、Ｉである。）
【化８】
0006574312.tif 000009
【００３２】
（式中、Ｒ１は、Ｃ１−６アルキル基、Ｃ１−６フロロアルキル基、又はＯＲ”から選ばれ、好ましくは、Ｃ１−４アルキル基、Ｃ１−４フロロアルキル基であり、最も好ましくは、ＣＨ３、Ｃ２Ｈ５、Ｃ３Ｈ７、ｉ−Ｃ３Ｈ７、ｎ−Ｃ４Ｈ９、ｔ−Ｃ４Ｈ９から選ばれる。
Ｒ’は、Ｒ”、ＯＲ”、ＮＲ”２、ＳｉＲ”３、ＰＲ”２から選ばれ、好ましくは、Ｈ、ＣＨ３、Ｃ２Ｈ５、Ｃ３Ｈ７、ｉ−Ｃ３Ｈ７、Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）、Ｓｉ（ＣＨ３）３、Ｓｉ（Ｃ２Ｈ５）３、Ｓｉ（Ｃ３Ｈ７）３、Ｓｉ（ｉ−Ｃ３Ｈ７）３、Ｓｉ（ｎ−Ｃ４Ｈ９）３、Ｓｉ（ｔ−Ｃ４Ｈ９）３、Ｐ（ＣＨ３）２、Ｐ（Ｃ２Ｈ５）２、Ｐ（Ｃ３Ｈ７）２、Ｐ（ｉ−Ｃ３Ｈ７）２、Ｐ（ｎ−Ｃ４Ｈ９）２、Ｐ（ｔ−Ｃ４Ｈ９）２からなる群から選ばれ、最も好ましくは、Ｈ、ＣＨ３、Ｃ２Ｈ５、Ｃ３Ｈ７、ｉ−Ｃ３Ｈ７、ｎ−Ｃ４Ｈ９、ｔ−Ｃ４Ｈ９、Ｎ（ＣＨ３）２、Ｎ（Ｃ２Ｈ５）２、Ｎ（ＣＨ３）（Ｃ２Ｈ５）、Ｎ（ＣＨ３）（Ｃ３Ｈ７）、Ｎ（Ｃ３Ｈ７）２、Ｎ（ｉ−Ｃ３Ｈ７）２、Ｎ（ＣＨ３）（ｉ−Ｃ３Ｈ７）、Ｎ（ＣＨ３）（ｎ−Ｃ４Ｈ９）、Ｎ（ｎ−Ｃ４Ｈ９）２、Ｎ（ｔ−Ｃ４Ｈ９）２、Ｎ（ＣＨ３）（ｔ−Ｃ４Ｈ９）、Ｎ（Ｃ２Ｈ５）（Ｃ３Ｈ７）、Ｎ（Ｃ２Ｈ５）（ｉ−Ｃ３Ｈ７）、Ｎ（Ｃ２Ｈ５）（ｎ−Ｃ４Ｈ９）、Ｎ（Ｃ２Ｈ５）（ｔ−Ｃ４Ｈ９）、Ｎ（Ｃ３Ｈ７）（ｉ−Ｃ３Ｈ７）、Ｎ（Ｃ３Ｈ７）（ｎ−Ｃ４Ｈ９）、Ｎ（Ｃ３Ｈ７）（ｔ−Ｃ４Ｈ９）、Ｎ（ｎ−Ｃ４Ｈ９）（ｔ−Ｃ４Ｈ９）からなる群から選ばれる。
Ｒ３は、ハロゲンが好ましく、より好ましくは、Ｃｌ、Ｂｒ、Ｉである。）
【００３３】
以下で、本発明の前駆体に含まれる一般式（１）で示される化合物の合成例及びこれを用いたフィルム形成製造例について、実施例を参照して具体的に説明する。しかし、本発明の下記実施例に限定されるものではない。
【００３４】
［タングステン前駆体化合物合成］
＜実施例１＞：ビス−シクロペンタジエニル−ビス−（ｎ−ブチルイミド）タングステン（ＶＩ）
窒素の雰囲気の丸底フラスコで、ＷＣｌ６  １０ｇ（２５．２ｍｍｏｌｅ）とｎ−ブチルトリメチルシリルアミン１６．５ｇ（１１３．５ｍｍｏｌｅ）とを無水ＴＨＦ１００ｍＬで２４時間反応して、黄色固体を得た。前記黄色固体に、ピリジン１０ｍＬを添加し、２時間撹拌して、緑色固体を得た。前記タングステン化合物０．５ｇ（０．９ｍｍｏｌｅ）に、ピリジン０．５ｇ（６．３ｍｍｏｌｅ）を混合した。−５０℃でタングステン化合物とピリジンとの混合溶液に、シクロペンタジエンナトリウム０．９ｍＬ（２Ｍ  ＴＨＦ溶液、１.８ｍｍｏｌｅ）を添加し、２４時間反応させた後、真空下でＴＨＦとピリジンとを蒸発し、セライトでろ過して、黄色液体０．２９ｇ（７１％収率）を得た。
【００３５】
＜実施例２＞：ビス−シクロペンタジエニル−ビス−（ｔ−ブチルイミド）タングステン（ＶＩ）
窒素の雰囲気の丸底フラスコで、ＷＣｌ６  １０ｇ（２５．２ｍｍｏｌｅ）とｔ−ブチルトリメチルシリルアミン１６．５ｇ（１１３．５ｍｍｏｌｅ）とを無水ＴＨＦ１００ｍＬで２４時間反応して、黄色固体を得た。以後の反応は、前記実施例１と同じ方法で行った。（７３％収率）
【００３６】
＜実施例３＞：ビス−メチルシクロペンタジエニル−ビス−（ｔ−ブチルイミド）タングステン（ＶＩ）
窒素の雰囲気の丸底フラスコで、ＷＣｌ６  １０ｇ（２５．２ｍｍｏｌｅ）とｔ−ブチルトリメチルシリルアミン１６．５ｇ（１１３．５ｍｍｏｌｅ）とを無水ＴＨＦ１００ｍＬで２４時間反応して、黄色固体を得た。この黄色固体に、ピリジン１０ｍＬを添加し、２時間撹拌して、緑色固体を得た。前記タングステン化合物０．５ｇ（０．９ｍｍｏｌｅ）に、ピリジン０．５ｇ（６．３ｍｍｏｌｅ）を混合した。−５０℃でタングステン化合物とピリジンとの混合溶液に、メチルシクロペンタジエンナトリウム０．１８ｇ（１．８ｍｍｏｌｅ）を添加し、２４時間反応させた後、真空下でＴＨＦとピリジンとを蒸発し、セライトでろ過して、黄色液体０．３１ｇ（７０％収率）を得た。
【００３７】
＜実施例４＞：クロロシクロヘプタトリエニル−ビス−（ｔ−ブチルイミド）タングステン（ＶＩ）
窒素の雰囲気の丸底フラスコで、ＷＣｌ６  １０ｇ（２５．２ｍｍｏｌｅ）とｔ−ブチルトリメチルシリルアミン１６．５ｇ（１１３．５ｍｍｏｌｅ）とを無水ＴＨＦ１００ｍＬで２４時間反応して、黄色固体を得た。この黄色固体に、ピリジン１０ｍＬを添加し、２時間撹拌して、緑色固体を得た。前記タングステン化合物０．５ｇ（０．９ｍｍｏｌｅ）に、ピリジン０．５ｇ（６．３ｍｍｏｌｅ）を混合した。−５０℃でタングステン化合物とピリジンとの混合溶液に、シクロヘプタトリエンナトリウム０．１ｇ（０．９ｍｍｏｌｅ）を添加し、２４時間反応させた後、真空下でＴＨＦとピリジンとを蒸発し、セライトでろ過して、黄色固体０．２５ｇ（６０％収率）を得た。
【００３８】
以上の説明は本発明を例示的に説明したものに過ぎない。本発明に属する技術分野における通常の知識を有した者であれば、本発明の本質的な特性から逸脱しない範囲内で多様な変形が可能である。従って、本明細書に開示された実施例は、本発明を限定するためのものでなく説明のためのものであり、このような実施例によって本発明の思想と範囲が限定されるものではない。本発明の保護範囲は、下記請求範囲によって解釈されるべきであり、それと同等な範囲内にある全ての技術は本発明の権利範囲に含むものとして解釈されなければならない。
【図１】
0006574312.tif 000013
【図２】
0006574312.tif 000014
【図３】
0006574312.tif 000015
【図４】
0006574312.tif 000016
【図５】
0006574312.tif 000017